КЕРАМИЧЕСКАЯ МАССА ДЛЯ ПРОИЗВОДСТВА КИРПИЧА
CERAMIC MASS FOR BRICK PRODUCTION

Изобретение относится к области технологии силикатов и касается составов керамических масс для производства кирпича.
Известна керамическая масса следующего состава, мас.%: глина 20,0-30,0; кварциты 70,0-80,0 [1].
Задачей изобретения является улучшение формовочных свойств керамической массы для производства кирпича.
Технический результат достигается тем, что керамическая масса для производства кирпича, содержащая глину, кварцсодержащий компонент, в качестве кварцсодержащего компонента включает золу-унос и дополнительно - каолин, триполифосфат натрия и сульфитно-спиртовую бражку при следующем соотношении компонентов, мас.%: глина 73,5-76,2, зола-унос 20,0-24,0; каолин 2,0-3,0; триполифосфат натрия 0,1-0,2; сульфитно-спиртовая бражка 0,4-0,6.
В таблице приведены составы керамической массы для производства кирпича.
Таблица
Компоненты
Состав, мас.%:
1
2
Глина
76,2
74,85,
73,5
Зола-унос
20,0
22,0
24,0
Каолин
3,0
2,5
2,0
Триполифосфат натрия
0,2
0,5
0,1
Сульфитно-спиртовая бражка
0,6
0,5
0,4
Давление, вызывающее деформацию сырца, МПа
- при влажности массы 18%
~0,13
~0,13
~0,12
- при влажности массы 23%
~0,06
~0,06
~0,06
2
2
3
2
3
3
2
2
2
3
2
3
В составе керамической массы могут быть использованы качественные глины и каолины любых месторождений, например, глина Мало-Ступкинского месторождения, характеризующаяся следующим химическим составом, мас.%. SiO 52,0-75,1, AlO 12,67-21,94, FeO2,7-6,44, CaO 1,76-7,07; MgO 1,08-5,42; SO 0,87; п.п.п. 3,01-4,2; каолин Просяновского месторождения, характеризующийся следующим химическим составом, мас.%: SiO 46,02-46,5; TiO 0,47-0,52; AlO 38,69-40,17; FeO 0,55-0,92, CaO 0,05-0,19; п.п.п. 13,34-13,97.
Компоненты дозируют в требуемых количествах и смешивают. Массу увлажняют до 18-23%. Кирпич формуют пластическим способом, сушат его до влажности не более 6% и обжигают при температуре 990-1010°C. Возможна отделка поверхности (ложок и тычок) обожженного кирпича оплавлением (низкотемпературной плазмой) или его глазурование.
Керамическая масса хорошо формуется пластическим способом, обеспечивает получение изделий с четкими гранями.
Источники информации
1. SU 1542932, C04B 33/00, 1990.